(57)【要約】      （修正有）【課題】ホログラム、磁気ストライプまたは集積回路ならびに他の取引カード構成要素を含むことができる光学的に認識可能な透明または半透明の取引カードの製造および使用に関する。【解決手段】取引カードを目に見えない、光学的に認識できる赤外線インクおよび／またはフィルムの化合物により、ＡＴＭまたはカード組立ラインでセンサによって検出することができるようにする。カードをＡＴＭ装置に挿入すると、赤外線ＬＥＤからのビーム光が赤外線のインクまたはフィルムによってさえぎられ、それによってフォトトランジスタを不活性にする。さらに、取引カードの製造の間、光学的に認識することができるカードは個人化装置からの赤外線ＬＥＤのビーム光、検査装置または計数器装置が組立ラインで製造される取引カードの数を数えるのを可能にする。【選択図】図１
2009076057.tif 000002
【特許請求の範囲】
【請求項１】
可視光に対して半透明なカード表面および透明なカード表面の少なくとも１つのカード表面と、
前記カード表面に関連し、該カード表面を実質的に覆っている赤外線遮断物質を含む機械が認識できる化合物とから成り、
該カードがカード読み取り機に挿入された時に、該カードがカード表面上の実質的に全ての点で赤外線を遮断可能であり、
前記表面が、該カードの表面領域全体を実質的に被覆し、該カードがＰＯＳ（point-of-sale）での処理を容易にするように構成されることを特徴とするカード。
【請求項２】
前記カードは、取引カード、身分証明書、スマートカード、クレジットカード、チャージカード、デッビトカード、アクセスカード、情報記憶カード、電子化商業カード、ドキメントおよび紙のうちの少なくとも１つである、請求項１に記載のカード。
【請求項３】
前記機械が認識できる化合物には、化学薬品、溶液、染料、積層材、顔料、カプセルに包まれた顔料、被膜、フィルム、糸、プラスチック、インク、濃縮物、熱可塑性マトリックス、熱硬化性アトリックス、繊維、紙およびプランセットのうちの少なくとも１つが含まれる、請求項１に記載のカード。
【請求項４】
前記機械が認識できる化合物には、目に見えない、目に見えるまたは着色した少なくとも１つの化合物が含まれる、請求項１に記載のカード。
【請求項５】
前記機械が認識できる化合物には赤外線インクが含まれる、請求項１に記載のカード。
【請求項６】
前記機械が認識できる化合物には、約０．００１から４０．０重量％の範囲の赤外線活性化材料から成る赤外線インクが含まれる、請求項１に記載のカード。
【請求項７】
前記機械が光学的に認識できる化合物には、光学的に認識できる化合物が含まれる、請求項１に記載のカード。
【請求項８】
前記機械が認識できる化合物は、少なくとも、赤外線を遮断する、拡散する、反射する、屈折させる、および吸収する内のいずれかで構成されている、請求項１に記載のカード。
【請求項９】
前記機械が認識できる化合物には、結合剤、紫外線吸収体、反射材、酸化防止剤、蛍光増白剤、色シフタ、加工改善に適合した化学薬品、および流動学的特性を調整するのに適合した化学薬品のうち少なくとも１つが含まれる、請求項１に記載のカード。
【請求項１０】
前記機械が認識できる化合物には、Ｔｅｃｈ Ｍａｒｋ Ｍｉｘｉｎｇ Ｃｌｅａｒのマークで販売されている約９８重量％の溶媒が蒸発するスクリーン インクと、Ｅｐｏｌｉｇｈｔ VII−１６４のマークで販売されている約２重量％の染料が含まれる、請求項１に記載のカード。
【請求項１１】
前記機械が認識できる化合物には、Ｅｐｏｌｉｎ VII−１６４のマークで販売されている約１．５重量％の染料、Ｔｅｃｈ Ｍａｒｋ Ｍｉｘｉｎｇ Ｃｌｅａｒのマークで販売されてる約９６．５％のスクリーン インク、およびＥｐｏｌｉｇｈｔ VI−３０のマークで販売されている約２．０重量％の染料が含まれる、請求項１に記載のカード。
【請求項１２】
前記機械が認識できる化合物の１００ポンドには、約９９．０ポンド（４４．８ｋｇ）のポリ塩化ビニルと、ポリ塩化ビニルプラスチックとＥｐｏｌｉｇｈｔ VII−１７２のマークで販売されている染料との約１ポンドの混合物とが含まれ、該１．０ポンドの混合物は約４．１重量％のＥｐｏｌｉｇｈｔ VII−１７２の染料および９５．９重量％のポリ塩化ビニルプラスチックから成る請求項１に記載のカード。
【請求項１３】
前記機械が認識できる化合物には、ＰＥＴプラスチックが含まれる、請求項１に記載のカード。
【請求項１４】
前記機械が認識できる化合物には、Ｔｅｃｈ Ｍａｒｋ ｍｉｘｉｎｇ ｃｌｅａｒのマークで販売されている約８０重量％のスクリーン インク、約７重量％のＶＭＣＡ樹脂、約１０重量％のシクロヘキサノン、およびＥｐｏｌｉｇｈｔ VII−１６４のマークで販売されている約３重量％の染料が含まれる、請求項１に記載のカード。
【請求項１５】
前記機械が認識できる化合物には、約５５重量％のビニルＶＭＣＡ樹脂、約３５重量％のエトキシエチルプロピオネート溶媒、約５重量％のシクロヘキサノン、Ｅｐｏｌｉｇｈｔ VII−１６４のマークで販売されている約３重量％の染料、およびＥｐｏｌｉｇｈｔ VI−３０のマークで販売されている約２重量％の染料が含まれる、請求項１に記載のカード。
【請求項１６】
前記機械が認識できる化合物には、ＴＥＣＨ ＭＡＲＫ ＭＩＸＩＮＧ ＣＬＥＡＲのマークで販売されている約９０重量％のスクリーン インク、約３重量％のシクロヘキサノン、ＥＰＯＬＩＧＨＴ VII−１６４のマークで販売されている約３重量％の染料、ｅｐｏｌｉｇｈｔ VI−３０のマークで販売されている約２重量％の染料およびｅｐｏｌｉｇｈｔ VII―６０８４のマークで販売されている約２重量％の染料が含まれる、請求項１に記載のカード。
【請求項１７】
可視光に対して半透明なカード表面および透明なカード表面のうち少なくとも１つのカード表面と、
前記カード表面に関連し、該カード表面を実質的に覆っている赤外線遮断物質を含む機械が認識できる化合物とから成り、
ホログラフ箔、集積回路チップ、磁気ストライプ、不透明度階調度、浮き彫りされた文字、署名欄、テキストおよびロゴのうちの少なくとも１つと、
を備え、
これらの構成により、前記カードが、カード読み取り器内のセンサを前記センサの位置にかかわらず、前記カードの前記表面に沿って作動させ、
前記表面が、該カードの表面領域全体を実質的に被覆し、該カードがＰＯＳ（point-of-sale）での処理を容易にするように構成されることを特徴とする該カード。
【請求項１８】
前記カードは、取引カード、身分証明書、スマートカード、クレジットカード、チャージカード、デビットカード、アクセスカード、情報記憶カード、電子化商業カード、ドキメントおよび紙のうちの少なくとも１つである、請求項１７に記載のカード。
【請求項１９】
前記機械が認識できる化合物には、被膜、フィルム、糸、プラスチック、インク、繊維、紙、およびプランシェットのうち少なくとも１つが含まれている、請求項１７に記載のカード。
【請求項２０】
可視光に対して不透明なカード表面、半透明のカード表面又は透明なカード表面の少なくとも１つと、
前記カード表面に関連し、該カード表面を実質的に覆っている赤外線遮断物質を含む機械が認識できる化合物と、
ホログラフ箔と、
集積回路チップと、
磁気ストライプと、
を備え、
これらの構成により、前記カードが、カード読み取り器内のセンサを、前記カードの前記表面に近接した前記センサの位置にかかわらず、作動させ、
前記表面が、該カードの表面領域全体を実質的に被覆し、該カードがＰＯＳ（point-of-sale）での処理を容易にするように構成されることを特徴とするカード。
【請求項２１】
可視光に対して半透明なカード表面、または透明なカード表面の少なくとも１つのカード表面と、
前記カード表面に関連し、該カード表面を実質的に覆っている赤外線遮断物質を含む機械が認識できる化合物であって、可視光線に対して実質的に透過性である該化合物と、
から成り、
この構成により、該カードが、カード読み取り器内のセンサを色々の位置で作動が可能である、可視光線に対して実質的に透過性であり、
前記表面が、該カードの表面領域全体を実質的に被覆し、該カードがＰＯＳ（point-of-sale）での処理を容易にするように構成されることを特徴とするカード。
【請求項２２】
可視光に対して半透明なカード表面、または透明なカード表面の少なくとも１つのカード表面と、
ホログラフ箔、集積回路チップ、磁気ストライプ、不透明度階調度、浮き彫りされた文字、署名欄、テキストおよびロゴのうちの少なくとも１つと、
前記カード表面に関連し、該カード表面を実質的に覆っている赤外線遮断物質を含む機械が認識できる化合物であって、可視光線に対して実質的に透過性である該化合物と、
から成り、
この構成により、該カードが、該カードに沿った該センサの位置にかかわりなく、カード読み取り器内のセンサを、作動が可能である、
ことを特徴とする可視光線に対して実質的に透過性であり、
前記表面が、該カードの表面領域全体を実質的に被覆し、該カードがＰＯＳ（point-of-sale）での処理を容易にするように構成されることを特徴とするカード。
【請求項２３】
可視光線に対して実質的に透過性であるカードを製作する方法であって、
少なくとも２層のＰＥＴを設けるステップと、
前記少なくとも２層のＰＥＴの間に赤外線フィルムを配置するステップと、
前記少なくとも２層のＰＥＴと前記赤外線フィルムとを一緒にラミネート処理するステップとを有し、前記赤外線フィルムが赤外線遮断物質からなり、
前記カードが、該カードのカード表面に近接するセンサの位置にかかわりなく、カード読み取り器内でセンサを動作させることが可能である、
ことを特徴とする方法。
【請求項２４】
可視光に対して実質的に透明又は半透明なカードにより、赤外線センサと磁気ストライプ読み取り器を備えるトランザンクション機械を作動する方法において、
（ａ）透明な表面および半透明な表面の一方と、該表面を実質的に覆っている赤外線遮断物質と、機械が認識できる化合物とを有するカードを提供するステップと、
（ｂ）該カードを該トランザンクション機械に挿入するステップと、
（ｃ）該磁気ストライプ読み取り器に該磁気ストライプをスキャンさせる為に、該カード上の赤外線遮断物質の存在を監視するステップと、
を備える該方法。
【請求項２５】
可視光に対して半透明なカード表面と、透明なカード表面の少なくとも１つのカード表面と、
実質的に可視光線に対して透過性である赤外線遮断物質を含む機械が認識できる化合物であって、該機械が認識できる物質が、色々な位置において該カードとインターフェースする入力センサを作動できるように、該カード表面上に配置された該化合物と、
からなる、少なく構成層を通して可視光線に対して透過性である部分を含むカード。
【発明の詳細な説明】
【技術分野】
【０００１】
本発明は、一般に取引カードに関し、より詳細には、ホログラム、磁気ストライプまたは集積回路ならびに他の取引カード構成要素を含むことができる光学的に認識可能な透明または半透明の取引カードの製造および使用に関する。
【背景技術】
【０００２】
カードの所有者が現金ではなくクレジットで支払えるようにする取引カードの急増は、１９５０年代の初めにアメリカ合衆国で始まった。初期の取引カードは、一般的には、選ばれたレストランとホテルに限られており、上流階級の個人にしばしば制限された。プラスチックのクレジットカードが導入されてから、取引カードの使用はアメリカ合衆国から、ヨーロッパへ、それから世界の残りの地域へと急速に拡散した。取引カードは情報媒体であるばかりでなく、一般的には、消費者が現金を絶えず所有する必要なしに商品やサービスに対して支払いをするのを可能にし、または、もし消費者が現金を必要とする場合には、取引カードが現金自動預入支払機（ＡＴＭ）を通して資金へアクセスすることができる。取引カードを使うと、盗みにより現金を失うという危険性に曝されることも減り、そして様々な外国へ旅行する時に、両替する必要も減る。取引カードの利点のために、今では数億枚のカードが毎年製造発行されており、そのために結果として、カードを競争企業のカードと区別するための会社が必要になっている。
【０００３】
最初は、取引カードには、しばしば、カードの上に浮き彫りにされた発行者の名前、カード所有者の名前、カードの番号および有効期限が含まれていた。カードは、普通、カードの裏にカード所有者のための署名欄もあり、署名して偽造および焼戻しを防いだ。したがって、初期のカードは商人にデータを提供するための道具として役立つだけであり、そのカードに関連する唯一の防護は、カード上のカード所有者の署名を、そのカード上に浮き彫りされているカード所有者の名前と一緒に、領収書にあるカード所有者の署名と比較することであった。しかしながら、カード上の署名で、領収書の署名を確かめることをしばしば忘れる商人が多かった。
【０００４】
取引カードの人気のために、多数の会社、銀行、航空会社、商業グループ、スポーツチームおよび他の団体が彼ら自身の取引カードを開発した。したがって、多くの会社は、より魅力的な融資レートと低い入会金を提示するだけでなく、その取引カードに独特の美的感じの良い特徴を与えることによって、絶えず自分達の取引カードを区別して、市場シェアを上げようとしている。したがって、多くの取引カードには人口学的および会計の情報が含まれているだけでなく、図形画像、デザイン、写真および保護機能をも含まれている。最近の保護機能は、ホログラムを発生させるのに極端に複雑なシステムおよび装置が必要であるため、取引カードを不正にコピーする、または再生するという能力を実質的に制限する３次元であるように見える回折格子またはホログラフ画像を取引カードの中に組み込んである。ホログラムは、写真乳剤（ｐｈｏｔｏｅｍｕｌｓｉｏｎ）の上に２つ以上の光線、すなわち物体波および参照ビームによって発生させ、それによって、干渉光線により作り出される干渉縞を記録する。物体光は、会社の意匠文字、球、性格または動物のような記録されるべき物から反射、または送信される可干渉性のビームである。参照光は、通常、球面波正面を持つ可干渉性の、視準されたビーム光である。干渉縞を記録した後に、同様の波長の参照ビームを使ってその干渉縞からのイメージを再構築することのよってホログラフ画像を発生させる。
【０００５】
しかしながら、代表的な状況では、カードの上に干渉縞から画像を再構築するために、同様のレーザビームを利用することができない。したがって、ホログラムを普通の白色光で見ることができるようにするべきである。したがって、ホログラムを取引カードに記録する場合、記録される画像は、結果として生じるホログラムが普通の白色光で見られるように基板の表面近くに配置される。これらのホログラムは、反射する表面ホログラムまたは虹ホログラムとして知られている。反射ホログラムを金属箔の上に大量に生産することができ、その後、取引カードの上に刻印することができる。その上、取引カードの上にホログラムを組み込むことは、普通の白色光で、すなわちホログラムに深さという錯覚があるかどうかを観察することによっておよび色を変えることによって、取引カードの確実性を決めるという一層信頼することができる方法を提供する。
【０００６】
取引カードの使用が増加しているために、経費、クレジット、商人の精算、詐欺、払戻しなどのような管理および安全の問題が増えている。したがって、取引カード業界は、さまざまな産業用に取引カードデータの電子読み取り、送信および認可を可能にする一層精巧な取引カードの開発を始めた。例えば、磁気ストライプカード、光カード、スマートカード、テレホンカード、およびスーパースマートカードが、拡大した特徴、機能および安全のための市場の要求に応じるために開発された。画像データに加えて、取引カードの裏に磁気ストライプを組み込むことにより、デジタル化されたデータを読み取れる形で機械に保存することが可能になる。したがって、磁気ストライプ読取機は、金銭登録器装置から受け取った購買データを、会計情報および有効期限のような磁気ストライプに保存されているデータの伝送と一緒にホストコンピュータへオンラインで伝達するために、磁気ストライプカードと共に使用される。
【０００７】
磁気ストライプの不正な変更に対する敏感性、磁気ストライプ内の情報の機密性の欠如及びホストコンピュータへのデータの伝送と関連する問題の為に、取引カードに組み込むことができる集積回路が開発された。スマートカードとして知られている、これらの集積回路（ＩＣ）カードは、将来の用途のための高度な安全性と柔軟性のために様々な産業において、非常に信頼できるということが分かった。
【０００８】
磁気ストライプカードとスマートカードが発達したので、市場は、カードのための国際標準を要求した。カードの物理的な寸法、特徴および浮き彫り面積が、国際標準化機構（「ＩＳＯ」）、ＩＳＯ７８１０およびＩＳＯ ７８１１の下で標準化された。発行者の識別、特別な化合物の位置は、符号化の必要条件および記録技術がＩＳＯ７８１２とＩＳＯ ７８１３で標準化されたのに対して、チップカードの標準がＩＳＯ７８１３に規定された。例えば、ＩＳＯ７８１１は３つの縦の平行トラックに分けられるカードの前面または裏面のどちらかに位置決めされる０．５インチ（１．２７ｃｍ）のストライプである磁気ストライプのための標準を定義している。第１および第２のトラックは、それぞれ７９のアルファ数文字と４０の数文字の場所を持つ読取り専用情報を持っている。第３のトラックは、金融取引に用意されており、利用者の個人の識別番号、国のコード、通貨単位、サイクル当たりの認可された金額、補助元帳勘定および制限条件の暗号化されたバージョンを含んでいる。例えば、ＪｏｓｅＬｕｉｓ ＺｏｒｅｄａおよびＪｏｓｅ Ｍａｎｕｅｌ Ｏｔｏｎによるスマートカード、１９９４、Ｗ．ＲａｎｋｌおよびＷ．Ｅｆｆｉｎｇによるスマートカードハンドブック、１９９７、および１１西４２番通り、ニューヨーク、ＮＹ１００３６のＡＮＳＩ（米国規格協会）から利用することができる取引カードのための各種のＩＳＯ標準には、取引カードの特徴および仕様に関するより多くの情報を見つけることができる。これら全ての出版物の内容全体が参照により本明細書に組み込まれている。
【０００９】
電算機で処理することができる構成部分の取引高カードへの組み込みは、取引カードの自動読取りおよび／または書込みによって取引高を簡単にする装置の急増を促進した。そのような装置には、例えば、バーコードスキャナ、磁気ストライプ読取機、販売端末点（ＰＯＳ）、現金自動預入支払機（ＡＴＭ）およびカードキー装置が含まれる。ＡＴＭに関しては、１９９９年に出荷されたＡＴＭ装置の総数は１７９，２７４台（ＮｉｌｓｏｎＲｅｐｏｒｔｓデータに基づいて）であり、ＡＴＭのトップ製造業者、すなわち、ＮＣＲ（１３８−１８２３１ｓｔ Ｓｔｒｅｅｔ，Ｌａｕｒｅｌｔｏｎ，ニューヨーク州１１４１３）、Ｄｉｅｂｏｌｄ（５９９５Ｍａｙｆａｉｒ，ＮｏｒｔｈＣａｎｔｏｎ，オハイオ州 ４４７２０−８０７７）、Ｆｕｊｉｔｓｕ（１１０８５Ｎ．Ｔｏｒｒｅｙ Ｐｉｎｅｓ Ｒｏａｄ，Ｌａ Ｊｏｌｌａ，カリフォルニア ９２０３７）、Ｏｍｒｏｎ（日本）、ＯＫＩ（日本）およびＴｒｉｔｏｎによって出荷されたＡＴＭが含まれている。
【００１０】
カード引受け装置の多くは、装置がその読取りヘッドを取引カードの関連がある構成部分と適切に合わせることができる様に、取引カードが装置に入れられることを必要としている。特に、多くのＡＴＭは、取引カードがしっかりとＡＴＭのスロットに入れられることを必要とする。スロットの中へのカードを入れた後に、ＡＴＭは、その取引カードをＡＴＭのスロットの中へさらに引っ込ませるための追加の機械装置を持っている場合もある。ＡＴＭを活性化するために、ＡＴＭは、一般的には、カードの表面に光を照射し、そしてフォトトランジスタや発光ダイオード（ＬＥＤ）から光を受け取る、フォトトランジスタおよびＬＥＤのようなセンサを含んでいる。カードは、フォトトランジスタからの赤外線をさえぎり、それによってカードが検出されたことを示している。ＡＴＭ内の典型的なＬＥＤは、フォトトランジスタセンサによって必要とされるレベルの周辺光には存在しない約８２０〜９２０ｎｍまたは９００〜１０００ｎｍの範囲にある波長を持つＩＲＥＤ（赤外線ＬＥＤ）源（図５参照）である。典型的なフォトトランジスタのスペクトル感度曲線は、約４００ｎｍ〜１１００ｎｍの範囲にある（図６参照）。しかしながら、可視スペクトルは約４００ｎｍ〜７００ｎｍであり、フォトトランジスタのスペクトル感度は、９５０ｎｍで約６０％そして８４０ｎｍで９０％である。したがって、可視光線はアナログ−デジタルアルゴリズムの一部ではない。その上、ＩＳＯ７８１０の８．１０節は、全ての機械読取り可能なカードが４５０ｎｍから９５０ｎｍの光透過密度、１．３より大きい（５％未満の透過）および９５０ｎｍから１０００ｎｍの光透過密度、１．１より大きい（７．９％未満の透過）を持っていることを要求している。
【００１１】
カードがＡＴＭによって検出されるために、その光は一般的にはカード本体によってさえぎられる。その上、カードによってさえぎられる必要のある光量は、アナログデジタル変換から受け取られる電圧データと関連している。センサの電圧範囲は、一般的には、約１．５Ｖから４．５Ｖの範囲にある。カードがセンサに入れられるとき、１．５Ｖ未満に電圧が低下することは、輸送システムにカードが存在することを示している。カードをフォトトランジスタによって検出した後、磁気ストライプ読取機が磁気ストライプをスキャンし、磁気ストライプ上に記録されている情報を得る。ＡＴＭにあるＬＥＤのセンサ装置の製造業者は、例えば、４８００Ｇｒｅａｔ Ａｍｅｒｉｃａ Ｐａｒｋｗａｙ，Ｓｕｉｔｅ ２１０，サンタクララ、カリフォルニア ９５０５４にある日本のオムロンと三協精機である。
【００１２】
すでに説明したように、取引カードと読取機は、一般的には、カードデータ位置と化合物を明確に述べているさまざまなＩＳＯ標準規格に従う。しかしながら、多数の会社がＡＴＭのいろいろなバージョンを製造しているので、ＡＴＭ内のセンサの位置は規準化要求に従っていない。過去においては、ＡＴＭ内のセンサの位置が変っても取引カードを感知するためのＡＴＭの能力に影響を及ぼさなかった。なぜなら、取引カードは実質的に不透明な表面を含んでいたので、不透明な取引カードのどの部分も赤外線ＬＥＤの放射を遮ることができ、そして挿入フォトトランジスタを活性化することができた。しかしながら、より最近になると、独特のイメージを提供するために、そして消費者需要に合わせるために、企業は透明な、または半透明の取引カードを開発することを試みた。透明なカードの使用は挿入フォトトランジスタをしばしば活性化しなかったものだった。なぜなら、赤外線ＬＥＤの放射は透明な表面から十分に反射せず、そこでその放射は単にカードを通って伝わり、フォトトランジスタによって検出されたものだったからである。したがって、その機械は、カードの存在を検出することができず、設備をしばしば動かなくした。
【００１３】
この問題を解決する試みで、企業はＡＴＭの投入センサを活性化するために、不透明区域を提供しようとして透明なカードの上に不透明な区域を印刷した。しかしながら、多くのＡＴＭのセンサの位置が前述のように変動していたために、透明なカード上の限定された不透明区域を使用しても、カードが十分な数のＡＴＭのセンサを活性化できるようにしなかった。代わりに、企業は、ＬＥＤの光を向け直そうとして、取引カードの上にレンズを組み込むことを試みた。しかしながら、カード製造プロセスの間に、そのプロセスは相当な圧力および熱をしばしば伴うのだが、レンズ入りの表面は崩壊または破壊されるだろう。したがって、投入センサが様々な位置でカードと干渉し得る、投入センサを活性化することができる透明または半透明の取引カードの必要が存在する。
【００１４】
さらに、カード製造プロセスの間に、カードは予定の時間間隔の間に製造されるカードの数を正確に数えるために、組立ラインの上で検出されなければならない。カードを数えるために、典型的なカード製造組立ラインは、ＡＴＭセンサに似ているＬＥＤセンサを持つカウンタを含んでおり、それが不透明なカード表面からのＬＥＤのビーム光の反射に基づいてカードを数える。透明な取引カードの製造は、ＬＥＤのビームが反射しない、または透明な表面から十分に吸収されないＡＴＭ装置として同様の制限を受ける。したがって、透明なカードは現存する組立ラインの上で製造することができる必要がある。カードが最終的な寸法に打ち抜かれるときに、同様の問題が存在する。
【００１５】
現存するシステムは商品の識別と検出を考慮に入れているかもしれないが、大部分は、多くの欠点を含んでいる。例えば、紫外線に基づいた識別特徴、可視光線の検出などは時には見るのが難しく、ある種の照明が必要条件であることが多く、一般的には、商品と検出装置の間の距離によって決まる。さらに、識別記号を含むある種のプラスチック、紙または他の材料を使用することは、特定の識別装置によって制限される場合がある。例えば、不透明な材料は、一般的には、可視光（赤外線に近い）の範囲および赤外線から遠い光の範囲の両方で光をさえぎることによってＡＴＭのフォトトランジスタを不活性にする。さらに、カード製品の中に検出または証明の特徴を組み込むことは、カード製造プロセスの間に、別個の材料またはステップ段階を必要とする。新しい材料またはステップ段階を組み込むことは、現在の設備に高価な改造または新しい設備をしばしば必要とし、しかもカード製品を製造するための時間が伸びることが多い。
【発明の開示】
【課題を解決するための手段】
【００１６】
（発明の簡単な概要）
本発明は、ホログラフ箔、集積回路チップ、磁気ストライプの上にテキストを持つ銀磁気ストライプ、不透明な階調度、カードの構造の中に含まれる光学的に認識することができるインクまたはフィルム、カードの裏の署名がカードの正面およびカードの正面の「一貫して活動的」データから見えるほどの半透明の署名欄のような任意の１つまたは複数の特徴を有する透明または半透明の取引カードを製造するためのプロセスに関する。そのカードは、カードが赤外線の光をさえぎり（吸収し、屈折させ、放散および／または反射し）、そして他の全ての光を透過させるのを可能にしている、カードの表面に散布されている目に見えないまたは透明な赤外線のインクかフィルムのために、光学的に認識することができる。特に、取引カードをＡＴＭ装置に挿入すると、赤外線ＬＥＤからのビーム光が赤外線のインクまたはフィルムによってさえぎられ、それによってフォトトランジスタを不活性にする。さらに、取引カードの製造の間、光学的に認識することができるカードは個人化装置からの赤外線ＬＥＤのビーム光、検査装置または計数器装置が組立ラインで製造される取引カードの数を数えるのを可能にする。
【００１７】
本発明のより完全な理解は、一定の比率に応じていないことがある次の具体的な図に関連して考える時、詳細な説明とクレームをみれば求めることができる。次の図では、同じ参照参考またはステップは、図全体を通して同じ化合物のことをいう。
【発明を実施するための最良の形態】
【００１８】
一般に、本発明は、機械が認識できる化合物を有する材料を含む様々な製品の識別と検出を考慮している。その製品は、例えば、取引カード、文書、手形などを含む。その材料は、例えば、塗料、フィルム、糸、プラスチック、インク、繊維、紙、プランセットなどを含む。
【００１９】
例示的な実施形態では、機械が認識できる化合物は、赤外線をさえぎる（吸収する、屈折させる、散乱させる、反射させる、またはその他の方法でさえぎる）成分を含んでいる光学的に認識できる化合物である。その光学的に認識できる化合物は、不可視の、可視の、または着色されていて、望ましい効果を生じることができ、かつ／または、それら化合物は、例えば、紫外線蛍光性のまたは赤外線蛍光性の特徴のような他の検出可能な化合物を含むこともできる。その光学的化合物は、良好な安定性、耐性、耐久性、そして良好な外観、柔軟性、硬度、耐溶剤性、耐水性、耐食性および外部安定性のような他の物理的性質を持っていることが好ましい。さらに、そのような化合物を使用すると、一般的には、多くの基板に存在する可能性がある紫外線化合物を妨害しない。当分野の技術者なら、光学的に認識することができる化合物は、センサによって認識することができる任意の化学薬品、溶液、染料、インク基板などであることを理解するだろう。例示的な実施形態では、光学的に認識することができるインクは、大部分の赤外線の光を妨げるか、吸収するか、または反射するが、他の波長の光をほとんど透過する赤外線インク（ｉｎｆｒａｒｅｄｉｎｋ）である。
【００２０】
例示的な実施形態では、光学的に認識することができる化合物は、材料の中に、フィルム、プラスチック、繊維、インク、濃縮物、熱可塑性または熱硬化性のマトリックス、糸、プランセット、および／または有機または無機物質から誘導される化合物を０．００１から４０．０重量％の範囲で含んでいる他の媒体の形で組み込まれている。赤外線インクを、カード５（図１参照）に、例えば、スクリーン印刷、またはリソグラフィー、グラビア印刷、フレキソ、カレンダ塗装、カーテン塗装、ローラ塗装などのような任意の他の印刷または塗装手段によって応用することができる。典型的なスクリーン印刷プロセスは、乾燥装置（紫外線の硬化熱または対流熱）を備えたスクリーンプレスおよび約８０ライン／ｃｍという特定のメッシュサイズを持つスクリーンを利用する。赤外線インクは、後に記述してあるように、シルクスクリーンプレスを使って、プラスチックカードの全表面の任意の部分にわたって印刷される。
【００２１】
特定レベルの照明についての普通の観察者の相対的な目の感度が４００〜７７０ｎｍの間にあるので、７７０ｎｍの赤外線インクが好ましい。なぜなら、そのインクは普通の白色光では人間の目には見えないからである。したがって、その目に見えない赤外線の物質が、実質的に、カード５の透明な表面を覆い隠さないであろう。さらに、典型的なインクは、華氏約２００度から４００度（約９３℃から２０４℃）というカード製造温度に耐え、普通のクレジットカード使用条件の下で少なくとも約３年の「耐光性期間」（あらゆる光、特に紫外線の光が存在するとある場合に色があせる、すなわち退化するのに対するインクの抵抗力である）を含んでいる。その上、典型的なインクは、例えば、三協精機の約８００〜１０００ｎｍというＬＥＤのような赤外線ＬＥＤのスペクトル出力をさえぎり、吸収し、または反射する。典型的なインクは、また、フォトトランジスタに達する光を制限する。したがって、そのインクを持っている透明なカードの存在は、例えば、カードをつかむタイプのＡＴＭのような処理機で検出される。
【００２２】
本発明の機械が認識できる化合物の典型的な組成物は、いろいろな化合物の混合物から成っている。その活性化合物は、無機材料、有機金属材料、鉱石の有機層のある材料または希土類化合物、最も普通には希土類酸化物、オキシ硫化物またはオキシハロゲン化物から誘導される。その化合物は、比較的不活性である。したがって、最終生成物の性能特性に対する影響は最小になる。赤外線化合物は、染料、層がある材料、顔料および／またはいろいろな最終的に使用できる製品に組み込むことができる特別の媒体に分散されているカプセルに包まれた顔料のどれかを含んでいる。赤外線化合物の粒径は、その材料（プラスチック、糸、インクなど）を最適に分散または溶解できるようにし、それが組み込まれた製品内に均一に存在する。
【００２３】
層のある誘電性のおよび金属製の材料または不純物を加えた希土類材料を含んでいる従来から知られている赤外線材料を、本発明の例示的な実施形態による化合物用の顔料として効果的に使用することができる。この状況では、その顔料または染料では、特定の波長のエネルギーを吸収し、１つの波長のエネルギーを別の波長のエネルギーに変えることがある。エネルギー変換または吸収は、電磁スペクトル内のどんな刺激以上でもまたは以下でもある可能性がある。その化合物は特定の波長の光を吸収したりまたは１つの色から別の色に変えることができるし、あるいはその化合物は目に見えないものから見えるものなどに変えることもできる。このように本発明の赤外線化合物は、１つの波長のエネルギーから別の波長のエネルギーへ可逆的に変るシステムに組み込まれており、したがって、製品の中に「指紋」型の探知することができる特徴を生じる。
【００２４】
その上、その調製されたフィルムまたは材料を、結合剤と混合して、糸、繊維、塗料など使用するための赤外線化合物を生成することができる。本発明に組み込むことができる結合剤には、ワックス、熱可塑性樹脂、熱硬化性樹脂、ゴム、天然樹脂、または合成樹脂のような従来からの添加物が含まれる。そのような結合剤のそのような例は、ポリプロピレン、ナイロン、ポリエステル、エチレン−酢酸ビニル共重合体、ポリ酢酸ビニル、ポリエチレン、塩素化ゴム、アクリル樹脂、エポキシ樹脂、ブタジエン−ニトリル、セラック、ゼイン、セルロース、ポリウレタン、ポリビニルブチレート、塩化ビニル、シリコン、ポリビニルアルコール、ポリビニルメチルエーテル、ニトロセルロース、ポリアミド、ビスマレイミド、ポリイミド、エポキシ−ポリエステルハイブリッドなどである。使うことができるフィルムには、ポリエステル、ポリ塩化ビニル、ポリプロピレン、ポリエチレン、アクリル樹脂、ポリカーボネートなどが含まれる。後で論じるように、どんなフィルムでも、熱、接着剤または両者の組合せを使って、普通のカードに積層または接着することができる。
【００２５】
もしその化合物の含有量が低すぎるならば、適切なブロッキングが達成できず、フォトレジスタが適当な信号を取込装置に送れないことがある。それは、そのカードが検出されないということを意味することになる。それゆえに、赤外線化合物は、その組成物中に、通常、約１ｐｐｍから８０．０重量％存在し、好ましくは重量で約０．２５％から２５．０％存在する。さらに、本発明は、その材料のより良い耐性、美しさ、または寿命を達成するために、例えば、紫外線吸収剤、反射材、酸化防止剤、および／または蛍光増白剤のような他の材料を添加するかもしれないことを予想している。
【００２６】
特に、他の材料を添加して、刺激後の１つの色からもう１つの色への色ずれに備えることができる。染料、顔料、蛍光染料、発光顔料などのような普通に使われる材料を使用して１つの色の状態から別の色の状態への可逆的な色の変化を促進することができる。そのような材料を初期加工の間に赤外線化合物と直接に組み合わせることができるし、あるいは、赤外線化合物が処理された後に加えることもできる。溶媒、水、グリコールなどのような物質の使用を加えて材料の流動学的特性を調整することもできる。同じく、界面活性剤、消泡剤、剥離剤、接着促進剤、均染剤などの使用を、加工特性を改善するために、その配合物に加えることもできる。蛍光増白材を加えても無色状態の中に白さを確保して、赤外線化合物が置かれている多くの基板の間に低レベルの対比を維持することができる。
【００２７】
様々な材料の繊維を連続方法で使用するか、または単一の繊維をいろいろな材料に組み込むことができる。本発明は、例えば、天然繊維、合成繊維、共重合体繊維、化学繊維、金属繊維などを予想している。これらの繊維の例は、ナイロン、ポリエステル、綿、羊毛、絹、カゼイン繊維、プロテイン繊維、アセチル化短繊維、エチルセルロース、ポリ塩化ビニリデン、ポリウレタン、アセテート、ポリビニルアルコール、トリアセテート、ガラス、木材、岩綿、炭素、無機繊維などである可能性がある。そのような繊維を、紙、パルプ、プラスチックの印刷用粘着シート、プラスチック材料などの他の種類の材料に組み込む、または混合することができる。そのような材料を連続方法に単独で使用することができ、または他の材料のモノフィラメントまたはジフィラメントとして使用することができる。
【００２８】
その上、プラスチックに組み込まれる赤外線材料を、例えば、ナイロン、アクリル樹脂、エポキシ樹脂、ポリエステル、ビスマレイミド、ポリアミド、ポリイミド、スチレン、シリコン、ビニル、ＡＢＳ、ポリカーボネート、ニトリルなどのようないろいろな材料と共に使うことができる。したがって、繊維、プラスチック、フィルムなどの中に組み込まれる化合物を、単一プロセスまたは多重プロセスの用途に適した形に直接加工することができる可能性がある。そのような化合物を、単一成分の形で、またはマスターバッチの形で配合物の中に加えることができ、それから化合物の普通の処理操作と類似の方法で処理される。そのような化合物の処理には、分散についての、連続ミキサ、二段または三段のロールミル、押出し、および／または他の溶融混合方法の使用がある。例示的な実施形態では、糸を織ることができる、または織らないことができるが、赤外線材料を熱可塑性マトリックスの中に直接押し出して、連続方法で使える糸の形に直接引くか、あるいは繊維またはプラスチックフィルムの形に区切ることができる。
【００２９】
典型的な赤外線化合物を、様々な組成物のフィルムの上に溶着させて、多くのカード用途で使うことができる。さらに、本発明に従った赤外線化合物を単独で使うか、または他の材料と０．００１から５０．０重量部の範囲で混合することができるが、最も好ましいのは１．０から１５．０重量部の範囲で混合することである。
【００３０】
さて、本発明を、以下の実施例、比較例、試験例および使用例を参照して、より詳細に説明することにする。本明細書の実施例、試験およびグラフに明らかにされているように、結果としてできるインクは、フォトトランジスタ検出からの赤外線の放射を十分にさえぎる。本発明がそれに制限されないことが分かる。例えば、当分野の技術者なら、どの実施例においても、そのインクが様々な光学的な効果または証明目的のために他の材料を含んでもよいことを理解するだろう。
【００３１】
実施例１
本実施例は、Ｓｅｒｉｃｏｌ社により製造された約２％のＥｐｏｌｉｎＶＩＩ−１６４染料および約９８％のＴｅｃｈＭａｒｋ Ｍｉｘｉｎｇ Ｃｌｅａｒを含み、９８０．０ｇのＴｅｃｈＭａｒｋ溶媒蒸発のスクリーンインクが高速分散機の上で混合する。混合している間に、２０．０ｇのＥｐｏｌｉｇｈｔＶＩＩ−１６４染料を完全に溶解される。結果として生じたインクは、２５℃で約３．２Ｐａ．Ｓ（約３２ｇ／ｃｍ・ｓ）程度の粘度を持っており、スクリーンプロセスを使って印刷される。そのスクリーンプロセスには、透明なポリ塩化ビニルの１３．０ミル（０．３３０２ｍｍ）のフィルムの両面に３０５ポリマースクリーンが含まれている。
【００３２】
実施例２
約９６５ポンド（４３７．７ｋｇ）のＴＭＭｉｘｉｎｇ Ｃｌｅａｒに、約１５．０ポンド（６．８ｋｇ）のＥｐｏｌｉｇｈｔＶＩＩ−１６４と約２０．０ポンド（９．１ｋｇ）のＥｐｏｌｉｇｈｔＶＩ−３０を加えることによって次のインクを製造した。その混合物を約４０分間にわたって分散させた。結果として生じた混合物を、８０ライン／ｃｍのポリエステルスクリーンを使って、ポリ塩化ビニルをコアとするプラスチックの上に塗布した。結果として生じた塗装は、低い目に見える吸収と共に７８０ｎｍから１０７０ｎｍまでの高い吸光度を示した。カードのコア、磁気ストライプおよび積層物を組み立てて、その組立品全体を華氏約２８０度（約１３８℃）の温度のＢｕｒｃｋｌｅＳｔａｃｋ Ｌａｍｉｎａｔｉｏｎ Ｕｎｉｔに配置した。
【００３３】
実施例３
約３０．０ｇのＥｐｏｌｉｇｈｔ ＶＩＩ−１７２の濃縮物を、約７００．０ｇのポリ塩化ビニルのプラスチックと混合した。結果として生じた混合物を華氏約２６０度（約１２７℃）で押し出し、空冷して、ペレット化した。約１．０ポンド（約０．４５ｋｇ）の結果として生じたペレットを約９９．０ポンド（約４４．８ｋｇ）のポリ塩化ビニルと組み合わせた。ＫｌｏｃｋｎｅｒＰｅｎｔａｐｌａｓｔにより、約０．０１３インチ（約０．３３ｍｍ）のカレンダ掛けしたシートを生成した。前記のシートを使ってカードを製造した。これらのカードは、８００ｎｍから１０００ｎｍの赤外線の範囲において十分な吸収を示した。そのカードは、三協のＡＴＭの取込装置によって検出された。
【００３４】
実施例４
十分な光学的性質を持つ多層ＰＥＴのプラスチックを組み合わせてカード構造にした。そのＰＥＴのプラスチックは３Ｍ社（ミネソタ州ミネアポリス）により供給された。その結果として生じたカードは、ＡＴＭ装置がそのカードを検出するほど、十分な光学を示した。
【００３５】
追加実施例 赤外線インク配合物についての追加実施例を、図１３に明らかにしてある。図１３の赤外線インクの実施例は、目に見える緑色を示している。さらに、図１４はこれらの典型的なカードに関する測定値を示しており、ある波長範囲について、透過濃度、ＡＴＭの読み易さおよびＩＳＯへの合致度を含んでいる。図１５は、典型的なグリーンカードについての典型的な試験結果を示しており、そこでは、そのカードを様々な製造業者のＡＴＭに挿入した。その試験では、その典型的なカードについて、ＡＴＭの検出が陽性という結果になった。さらに、図１６は典型的なグリーンカードの透過濃度の例を透過パーセント対波長のグラフで示してある（そのグラフには、カードについてのＩＳＯの規格も示してある）。
【００３６】
図１７Ａ〜１７Ｉは、様々なカードの実施形態についての典型的な試験結果を、パーセント透過対波長（ｎｍ）のグラフで示している。例えば、図１７Ａに関して、テキストなしのポリ塩化ビニル上の赤外線インクの品質保証が検査をされ、そこでは、曲線が典型的なカードの４つの角の１つを表している。その後の曲線は、例えば、約５０枚のカードの後のようなカード製造間隔の後に選択された別のカードを表している。図１７Ｂは、異なるインク配合物を有するカードによる異なった光の波長についての透過パーセントを示しており、そこでは、各曲線が異なるインク配合物を持つカードを表している。
【００３７】
図１７Ｃ〜１７Ｉは、その実施形態で記述したカードを製造するために、赤外線放射の十分な量をさえぎり、可視光を透過させるカードの構造に使用される材料の能力を実証するフィルム、塗料、カードなどの様々なスペクトルを表している。さえぎるというメカニズムは、電磁スペクトルでの放射をさえぎるという吸収、反射、放散、分散または他の方法であることがある。
【００３８】
赤外線インクに加えて、光学的に認識することができる化合物が、代わりに、赤外線の光をやはりさえぎる（吸収する、または反射する）が、他の全波長の光を透過させるフィルムまたは熱い鏡であるかもしれない。例示的な実施形態では、そのフィルムは前面のシート１０と裏のシート１２との間にセットされる。図４は、本発明の例示的な実施形態による典型的な赤外線フィルムの反射および透過についてのエネルギー対波長のグラフである。図４は、可視光線がフィルムを透過させられるのに対して、赤外線の光は高い波長でさえぎられ、相当な量の赤外線の光が反射されているということを示している。
【００３９】
その光学的に認識可能な化合物を、フォトトランジスタ、電荷結合素子などによる検出を防止するかもしれないプラスチック製品、フィルム、製品、文書または他の商品に組み込むこともできる。その材料を、粉砕することによって、あるいは液体、ペーストまたは他の種類の媒体中に分散または沈澱した材料を使用することによって、フィルム、プラスチック、印刷インク、塗料または他の適用媒体を通して取引カードの中に組み込むことができる。インクが引っかかれるといったようなインクへの環境損害を最小にするために、インクは、その積層物の下で、プラスチックシートの上に直接塗られるのが好ましい（下記のステップ１７０に記述されている）。さらに、赤外線インクをプラスチックシートの内部表面または外部表面に塗ってもよい。
【００４０】
例示的な実施形態では、光学的に認識可能な化合物を商品に組み込むことは、別の印刷装置、既存の処理設備への変更または追加の操作ステップを必要としないかもしれない。特に、取引カードのような商品の製造は、とにかく着色剤を組み込む既存の設備を利用する。したがって、光学的に認識可能な化合物を既存の着色剤に適用するのに、そのプロセスに余分な設備またはステップを加えない。
【００４１】
さらに例示的な実施形態では、光学的に認識可能な化合物は、機械によって検出することができる光をさえぎる。より詳細には、その機械は、１つまたはいくつかの波長で赤外線を妨害することによって、適切にカードの存在を検出する。例示的な実施形態では、材料の検出には、その材料が適当な器機からの目に見えない赤外線放射で問い合わせられたときに目に見える効果を作ること、そしてそのような放射がその赤外線材料に接触したとき、着色した光のような目に見える効果を見ることができることが含まれる可能性がある。代わりに、材料は、その材料の存在を示すだろう遠く離れた検出器によって検出される場合がある。材料の検出または証明は、読取り装置の刺激波長の上および下で生じる。したがって、光学的に認識可能な材料がいったん検出されると、次に、検出装置は利用者に、検出装置の上にまたは近くにあることが好ましい陽性の識別信号で表示することができる。
【００４２】
例示的な実施形態では、赤外線材料の検出はＡＴＭのセンサを作動させる。特に、図８に関して、本発明は、より大きな割合の可視光線（約４００ｎｍから７００ｎｍまでの）の通過を考慮しており、そのことはカードが事実上半透明に見えるようにしているが、それに対して、ある光（約７００ｎｍ以上から）の妨害に考慮して、カードが送り機構に入れられていることをＡＴＭのフォトトランジスタが検出できるようにしている。上に論じたように、典型的なＡＴＭの検出装置は赤外線ＬＥＤ、フィルタおよびフォトトランスミッタを含んでいる。
【００４３】
ＡＴＭのセンサを作動させることに加えて、任意の磁気ストライプまたはスマートカード読取り機で、半透明カード５を使うことができる。読取り装置は、カード読取り機／書込み機、売場専用端末、ＡＴＭまたは他のどんな受入れ装置もを含むことができる。例示的な実施形態では、カード５は、カードが読取り機に挿入された時に、カードの存在を検出するだけでなく、カード５の透明な部分をも照らす読取り機と共に、使われる。照明源は、白熱源またはソリッドステート源（赤外線放射ダイオードまたはレーザ）のいずれかでありうる。操作においては、カードが受入れ装置に挿入された時、カードの端が照明組立品を押す（またはスイッチを始動させる、ビームを遮断するなど）。そのカードの用途次第では、照明源を受入れ装置または外部のソフトウェアの管理下におくことができる。従って、もし外部のソフトウェアプログラムによって指示されれば、照明源は特別の色を光らせる、または表示することができる。さらに、カードの構造によっては、安全または製品の高度化のために埋め込まれた設計を刺激して役立たせるのに、照明源を使うことができるかもしれない。
【００４４】
上に論じたように、光学的に認識可能な化合物を、どんな種類の商品にも組み込むことができる。典型的な商品は、それ自身がいくらでも多数の特徴を含むことができる取引カードである。例示的な実施形態では、本発明は、一般的に、不透明な、透明なまたは半透明なプラスチック層１０、１２、およびテキスト３０、３２、３４、ロゴ５０、浮き彫りした特徴３５、磁気ストライプ４２、署名欄４５、ホログラフ箔１５、集積回路チップ２０および不透明な階調度２５（図１および２）のようなカード５に添付されている多数の特徴を含んでいるベースからなる取引カード５を包含している。
【００４５】
カード５は、また、透明なまたは半透明の取引カード５をＡＴＭのようなカード読取り装置によって認識できるようにするための、かつ／または透明取引カード５をカード製造中に認識して数えることができるようにするための上述した光学的に認識可能な化合物を含んでいる。透明カード５にある光学的に認識可能な化合物は、赤外線をさえぎる（吸収する、または反射する）が他の全波長の光を透過させる（図４参照）、実質的に目に見えない、または半透明の赤外線インク、鏡またはフィルムである。信用貸し、費用、借り方、アクセス、識別、情報保存、電子商取引および／または他の機能にカード５を使うことができる。
【００４６】
図３に関して、本発明の例示的な実施形態による前表面および裏表面を有するカード５を製造するためには、例えば、透明なコアのポリ塩化ビニルのようなプラスチック基板から成る前面シート１０および裏面シート１２（図１および２）を製造する。当分野の技術者なら、カード５のシート１０および１２は、例えば、プラスチック、ガラス、アクリル樹脂および／またはその任意の組合せのような適当な透明の、半透明のおよび／または不透明な材料であってよいということを理解するだろう。各シート１０、１２は、実質的には同一であり、約３’×４’（６２２ｍｍ×５４８ｍｍ）および約０．００５〜０．３５０インチ（約０．１２７〜８．８９ｍｍ）であるのが好ましく、または０．０１〜０．１５インチ（０．２５４ｍｍ〜３．８１ｍｍ）または１３．５ミル（０．３４３ｍｍ）の厚さであるのがより好ましい。
【００４７】
図７Ａに関して、個々のカードシートの製造には、フィルムの直接配置（９層）か、または部分組立品（５層）の使用のいずれかが含まれる。典型的な部分組立品は、熱硬化性接着剤および熱可塑性接着剤の上に塗られる室温粘性接着剤を伴った５層のフィルムから成っている。結果としてのカードは、（カードの前面からカードの裏に向かって）その表面にホログラフ箔、浮き彫りした表面、チップおよび他の識別印を有する２．０ミル（０．０５０８ｍｍ）の外側の積層物、印刷側を外側（カード前面）に持つ９．０ミル（０．２２９ｍｍ）の印刷したポリ塩化ビニルのコア、２．０ミル（０．０５０８ｍｍ）のＰＶＣ、Ｄ＆Ｋ社（５２５Ｃｒｏｓｓｅｎ，Ｅｌｋ Ｃｒｏｖｅ Ｖｉｌｌａｇｅ，イリノイ州 ６０００７）によって製造された１．７ミル（０．０４３ｍｍ）のＰＥＴＧＳ（押出し塗布したＰＥＴ−ｇｌｕａｂｌｅ／ｓｔａｍｐａｂｌｅ）、２．０ミル（０．０５０８ｍｍ）のＰＥＴの赤外線遮断フィルム、１．７ミル（０．０４３ｍｍ）のＰＥＴＧＳ、２．０ミル（０．０５０８ｍｍ）のＰＥＴ接着剤、印刷側を外側（カード裏面）に持つ９．０ミル（０．２２９ｍｍ）の印刷したポリ塩化ビニルのコア、そして署名パネル、塗布された磁気ストライプおよびエーテル識別印を持つ２．０ミル（０．０５０８ｍｍ）の裏の外側の積層物を含んでいる。カードをバランスさせ、結果としてのカード製品のゆがみを最小にするために、ＰＥＴの赤外線遮断フィルムを層の中央に組み立てるのが最適である。その層の他の例示的な実施形態を、図７Ｂ〜７Ｆに示してある。さらに、図１１は、カード構造についての層／シートの例示的な実施形態を詳述しており、層の数、材料、層の厚さ（ミル単位）、材料の供給源／製造業者、結合強度のデータおよび全体の厚さ（ミル単位）に関する注釈が含まれている。さらに、図１２Ａに関しては、そのフィルムの結合強度は、いろいろなフィルム結合についての強度（ポンド／インチ）対フィルム結合のグラフに示されている。図１２Ｂに関しては、フィルム界面での結合強度は、いろいろなフィルム界面についての強度（ポンド／インチ）対フィルム界面のグラフに示されている。
【００４８】
シートを最終的に組み合わせた（ステップ１６０）後、裏面シート１２の上に前面シート１０を好ましく接着させることにより、取引カード５の全体の厚さは約０．０３２インチ（３２ミル）（０．８１３ｍｍ）であり、スマートカードについてのＩＳＯの厚さ標準内にある。
集積回路チップ２０が基板の表面の中に最終的に浮き彫りされ（ステップ１９５）、そしてチップ２０の表面は前面シート１０の外側表面と同一の広がりを持っているので、集積回路チップ２０はカード５全体の厚さに影響を与えない。さらに、約３’×４’のシートは、そのシートから切り取られる個々のカード５の境界を決める印を含んでいる。各々の例示的なシートは、５０枚より以上の取引カード（一般的には５６枚）を作り出しており、その中で各カード５はカードの大きさについてのＩＳＯの標準、すなわち２”×３．５”内にある。
【００４９】
一般に、赤外線フィルムを有するカード５の構造のための典型的なプロセスは、最適な可視のおよび赤外線の特性を有するＰＥＴの化学蒸着（ステップ１０５）を含んでいる。その化学蒸着は、マグネトロン社によって製造されたマグネトロン機械によって実施される。図１０に関しては、そのプロセスは３つの塗装帯を持つロール化学蒸着スパッタリング装置を組み込んでいる。マグネトロンロール蒸着機械は、化学蒸着を使って光学グレードのＰＥＴの上に、銀、金および酸化インジウムを含む蒸発バッチを沈積させる。銀／金／インジウムの層はそれぞれ約１００オングストロームであり、より低い波長の反射によっては、約３から５層が存在する。真空塗装、太陽塗装およびマグネトロンスパッタリングに関連しているより詳細については、例えば、ＲｏｌｆＨｕｍｍｅｌとＫａｒｌ Ｈ．Ｇｕｅｎｔｈｅｒによって編集され、１９９５年にＣＲＣＰｒｅｓｓ社から発行された「Ｈａｎｄｂｏｏｋｏｆ Ｏｐｔｉｃａｌ Ｐｒｏｐｅｒｔｉｅｓ，Ｖｏｌｕｍｅ Ｉ，Ｔｈｉｎ Ｆｉｌｍｓ ｆｏｒ Ｏｐｔｉｃａｌ Ｃｏａｔｉｎｇｓ」に見ることができる。その全体的な内容は参照により本明細書に組み込まれている。
【００５０】
次に、フィルムの表面張力を下げるためにＰＥＴフィルムに、プラズマ処理または火炎処理が施される（ステップ１１０）。層蒸着および組立の間に、赤外線フィルムを監視して赤外線遮断スペクトルを最適化する。このようにして、次いで、分光光度計を使ってそのフィルムを標準に対して試験して、ＰＥＴフィルムの可視のおよび赤外線の特性を試験する（ステップ１１５）。図９に関しては、その赤外線フィルムを監視するために、真空蒸発インラインロール塗装操作のための様々な光学的構成部分を持つ反射および透過モニタを利用する。インラインの分光光度計のモニタリングは、蒸着プロセスの一部である。様々な波長の透過は、運転全体の間、監視される。粘性接着剤を、ＰＥＴＧＳ（ＰＥＴ−ｇｌｕａｂｌｅ／ｓｔａｍｐａｂｌｅ）に塗り（ステップ１２０）、そしてそのＰＥＴの赤外線遮断フィルムの酸化インジウム金属表面に圧力積層物を付ける（ステップ１２５）。次に、粘着接着剤を赤外線遮断フィルムのポチエチレンテレフタレート側に塗り（ステップ１３０）、そしてそのＰＥＴＧＳに圧力積層物を付ける（ステップ１３５）。例示的な積層条件には、華氏２８０度（１３８℃）および６００ｐｓｉ（４２．２ｋｇ／ｃｍ2）で２２分間、次いで加圧下に約１８分間冷却することが含まれる。ヒートシール接着剤をＰＥＴ ＧＳの両方の外側に塗布する。または、代わりに、ＰＶＣをＰＥＴＧＳの両方の外側に塗布する（ステップ１４０）。
【００５１】
例示的な実施形態では、ある化合物をシート１０および１２の表面上に押しつける。当分野の技術者なら、テキスト３０、３２、３４およびロゴ５０を印刷すること、光学的に認識できるインクおよび不透明な階調度２５を、例えば、母材および／またはその組合せの２枚のシート間の前の表面１０、裏の表面１２、どちらかの表面の内側または外側の表面のようなカード５のどの表面にも適用できることを理解するだろう。さらに、適当に印刷すること、記録すること、刷り込むこと、印を付けること、または似た方法のどれも本発明の範囲内である。
【００５２】
不透明な階調度２５および光学的に認識可能なインクは、シートの上に、シルクスクリーン印刷プロセスによって印刷される（ステップ１５０）。不透明な階調度２５に関しては、典型的な階調度は、カード５の頂部では一層濃いインク点刻を有する銀真珠インクのぼかしから成っており、カード５の底に近づくにつれて、徐々に濃度が薄くなり、透明になる。当分野の技術者なら、不透明な階調度２５は、階調度２５全体にわたって任意の密度であることができ、しかも階調度２５はカード５の表面を横切ってどの方向にも通過できるということを理解するだろう。カード５の上に同様の階調度２５を与えることができるどんな物質によっても、不透明な階調度２５を形成することができる。各カード５のための典型的なインク階調度２５は、パントン色のような、プラスチックの上に印刷するために適切に構成された知られている印刷用インクを使って印刷される。例示的な実施形態では、点刻２５のために使われるインクは、銀真珠インクであり、各プラスチックシートの外側の表面に付けられる。インク階調度２５は、不透明でより重いインクの適用範囲を提供するシルクスクリーン印刷プロセスを使って、またはより緻密な細部の中間調イメージを与えるオフセット印刷プロセスを使って、それぞれのシートの表面に印刷される。単語「ＡｍｅｒｉｃａｎＥｘｐｒｅｓｓ」は、同様のシルクスクリーンプロセスを使ってパントン８４８２に印刷される。
【００５３】
より詳細には、シルクスクリーン印刷に関しては、望ましい階調度２５を含んでいるアートワークは、シートから製造される個々のカード５の数に合わせて何度も複写される。次いで、複写されたアートワークは、美術の写真石版プロセスで知られている任意の好適な方法で、適切にスクリーンに付けられ、それから、そのスクリーンは現像される。そのスクリーンを、シートの上に置いて、スクリーンの表面全体にわたってインクを適切に洗浄する。スクリーンの曝された部分は、インクがスクリーンを通過して、アートワークパターンのシートに留まれるようにする。もし多数の色が望まれるならば、各色について、このプロセスを繰り返すことができる。その上、例えば、目に見えない、紫外線クレジットカードのロゴ（ブラックライトで見える）が、オフセットおよびシルクスクリーンプレスを使って、パントン３０７および２９７のダブルトーンで印刷されるように、他の保護機能が、カード５に随意にシルク印刷される。
【００５４】
テキスト３０、３２、３４およびロゴ５０は、薄いインクの適用範囲であるが、鮮明なテキストを提供するオフセット印刷プロセス（ステップ１５５）のような知られている印刷プロセスによって、各シートの外側の表面に印刷される。より詳細には、オフセット印刷に関しては、アートワークが金属プレートの上に複写され、そしてその金属プレートを、１回の作業中に４色まで印刷できるオフセットプレス印刷機の上に置く。オフセット印刷されるテキストには、例えば、社名３０、著作権表示３３、バッチコード番号３４、「有効な」期日３２，接触先の電話番号、法的ステートメント（示されていない）などが含まれる。典型的なオフセットテキストは、不透明な白色インクの、またはＵＶＡＭＸ Ｇｒａｙと呼ばれるＰａｎｔｏｎｅ Ｃｏｏｌ Ｇｒａｙ １１の特別な混合物の４ＤＢＣに印刷される。
【００５５】
結果として出来るカード５は透明であることがあるので、カード５の両側から、そのテキストを見ることができる。したがって、テキストが１つのシートだけに印刷されている場合、カード５の反対側からテキストを見ると（言い換えれば、そのテキストをプラスチック基板を「通して」見ると）、そのテキストは不明瞭になっていることがある。テキストが不明瞭になるのを最小限にするためには、前面シート１０を標準書式のテキストでその外側の表面に印刷し、裏面シート１２を、同じテキストであるが「反対」書式であるテキストで、その外側の表面に印刷する。その裏面１２のテキストは、前面の表面１０のテキストと一直線にそろえられており、そのテキストを一直線にそろえるのがシート全体にあるカード５の輪郭表示によって助けられている。カード５の化合物によって不明瞭にされていることがあるある種のテキストまたはデザイン（磁気ストライプ４０、チップ２０など）は１つのシートだけに印刷されることがある。例えば、例示的な実施形態では、会社のロゴ５０は１つのシートだけに印刷され、集積回路チップ２０の後ろにあるので、前面１０の視界から隠されており、裏面１２の視界からその集積回路チップ２０の少なくとも一部を隠している。当分野の技術者なら、どのオフセット印刷もシートの外側表面または内側表面に起こりうることを理解するだろう。
【００５６】
カード５の裏１２に適用される（ステップ１７０）積層物のシートは磁気ストライプ４０の列を含んでいるのが好ましく、そこでは各磁気ストライプ４０は個々のカード５に対応する。磁気ストライプ４０は、カード５の長さに沿って広がっており、そして、磁気ストライプ４０の大きさと配置についてのＩＳＯ規格に従ってカード５の裏の表面１２および頂部に付けられる。しかしながら、磁気ストライプ４０はどんな広さ、長さ、形であっても、またカード５のどの位置に配置されてもよい。記録された情報を含んでいる、２軌道の磁気ストライプ４０は、例えば、大日本印刷株式会社、日本、１６２−８００１，東京都新宿区市ヶ谷加賀町１丁目１−１、電話：東京０３−３２６６−２１１１から得ることができる。例示的な実施形態では、冷却剥離磁気ストライプを回転加熱ダイ（ｄｉｅ）で外側の積層ロールに結合させるテープ層機械を使って、適当な圧力で、外側の積層物に磁気ストライプを付ける。次に、カード層を組み立てる前に、その巻いた物をテープ層が出来た所でシートに切断して、積層加工中にそのストライプを溶融してカードにする。
【００５７】
現在使用されている従来技術の磁気ストライプ４０は黒いが、特に例示的な実施形態では、本発明の磁気ストライプ４０は銀の磁気ストライプ４０である。典型的な銀の磁気ストライプ４０は、２７５０エルステッドであり、ＩＳＯ規格も合致する。その上、銀の磁気ストライプ４０は磁気ストライプ４０上に印刷することを含む。磁気ストライプ４０の上に印刷することは、どんな適当なテキスト、ロゴ５０、ポログラム箔１５などを含むことができる。しかしながら、例示的な実施形態では、その印刷にはインターネットのウェブサイトアドレスを示しているテキストが含まれている。大日本印刷株式会社（同社についてのより多くの情報はｗｗｗ．ｄｎｐ．ｃｏ．ｊｐで得られる）はホログラムまたはテキストを磁気ストライプの上に、例えば、カード表面と接触しないサーマルヘッドを持っている染料の昇華再移動技術を利用するＤａｉＮｉｐｐｏｎ ＣＰＸ１００００カード印刷機を使って印刷する。そのカード印刷機は、画像をサーマルヘッドで透明なフィルムの上に印刷するのに二重移動技術を使い、次いでその印刷した画像を実際のカード媒体の上に加熱ローラによって再移動する。磁気ストライプ４０の表面上への情報の印刷は、例えば、ＡｍｅｒｉｃａｎＢａｎｋｎｏｔｅ Ｈｏｌｏｇｒａｐｈｉｃｓ，３９９ Ｅｘｅｃｕｔｉｖｅ Ｂｌｖｄ．，Ｅｌｍｓｆｏｒｄ，ニューヨーク１０５２３，（９１４）５９２−２３５５によって行われる。磁気ストライプ４０の表面への印刷に関するより多くの情報は、例えば、１９８７年８月４日にニューヨークのＵｎｉｔｅｄＳｔａｔｅｓ Ｂａｎｋｎｏｔｅ Ｃｏｍｐａｎｙ社に発行された米国特許第４，６８４，７９５号に見ることが出来る。その特許の全体的な内容は参照により本明細書に組み込まれている。
【００５８】
望んだ印刷が完全で、その磁気ストライプを付けた後、前面１０のシートおよび裏面１２のシ−トを一緒に配置して（ステップ１６０）、そのシートを、適切な接着剤のような、何らかの適当な接着プロセスによって互いに接着させるのが好ましい。２枚のシートに印刷してその２枚のシートを組み合わせる代わりに、一方の側にカード５が印刷されている単一のプラスチックカードを使うことができ、次いでその同じカード５を、反対側に印刷するために、印刷機を通して再送することを、当分野の技術者であれば理解するだろう。本発明では、そのシートを互いに接着した後に、そのプラスチックシートとほぼ同じ寸法、つまり３’×４’の１枚の積層物をカード５の前面１０および裏面１２の上に付ける。組み合わせたシートの前面１０および裏面１２の上に、その積層物を付けた（ステップ１７０）後、カード５の層を、適当な圧力で適切に圧縮し、そして約３００度、９０〜７００ｐｓｉ（６．３〜４９．２ｋｇ／ｃｍ2）の圧力で、適当な休止時間をおいて加熱して単一のカード５装置を作る。前述のカードの製造を、例えば、ペンシルバニア州，１５ Ｊａｍｅｓ Ｈａｎｃｅ Ｃｏｕｒｔ，ＥｘｔｏｎのＯｂｅｒｔｈｕｒカード装置によって完全な物にすることができる。
【００５９】
例示的な実施形態では、そのカードの層を、積層プロセスにおいて、熱と圧力を使って互いに溶融させる。加熱プレス相の間、プレスは華氏約３００度（約１４９℃）に加熱し、圧力を約１０００ｐｓｉ（約７０．３ｋｇ／ｃｍ2）にして約９０秒間保持する。次いで、圧力を約３０秒間にわたって約３５０ｐｓｉ（２４．６ｋｇ／ｃｍ2）まで上昇させ、そして同じ温度、すなわち華氏３００度（１４９℃）で１６分間保持する。それから、カードを、華氏約５７度（約１４℃）の冷却プレスに移す。圧力を約４００ｐｓｉ（約２８．１ｋｇ／ｃｍ2）にして、約１６分間、プレートに華氏約５７度（約１４℃）の冷水を循環させて保持する。その後で、カードを冷却プレスから取り出す。
【００６０】
図１および２に関して、積層物を付けた後に、署名欄をカード５の裏に表面１２に付け（ステップ１７５）、ホログラフ箔１５をカード５の前面１０に付ける（ステップ１９０）。署名欄４５に関しては、従来技術の署名欄はカード５の裏面１２に紙状のテープを接着して形成されているが、本発明の例示的な実施形態では、署名欄４５は約２”×３／８”ある半透明のボックスであり、加熱スタンププロセスを使ってカードに付けられる。商人による署名欄４５にある署名の確認は、しばしば、商人がカード５の不正な使用に対する金融上の責任を避けるためのカード５発行者の要求条件である。したがって、透明カード５にある半透明の署名欄４５は事務員がカード５の前面から署名欄４５の少なくとも一部を見ることができるだけでなく、署名を見ることが事務員を勇気づけて、カード５を裏返して、署名された受領証で署名の確実性を確かめさせる。
【００６１】
カードシートが積層された後、そのシートを知られている打ち抜きプロセスにより個々のカード５に切断する（ステップ１８０）。そのプロセスには、端の必要な硬化、穴掘り、加熱、洗浄および／または密封のどれでも含まれている。個々の取引カード５は約３”×４”であり、取引カード５の形と大きさについてのＩＳＯ規格に合致している。例示的な実施形態では、５６枚のカードについての積層板がギロチン装置で適当に半分に切断されて、その結果、２８枚のカードについて半分のシート２枚になる。その半分のシートを、機械の光学装置に見える前もって決められた線列マークを使ってシートダイ（ＸおよびＹ軸）に向かって一列に並べるカード穿孔機械に掛ける。次いで、その半分のシートを、７つの段階で穿孔機の下に供給する。特に、一定の距離を置いて供給するごとに、別の光学センサの検査が続いて、あらかじめ印刷されている線列マークに供給材料を止める。次いで、その機械が、４枚のカードの列を一度に打ち抜く。標準的な加工に従って打ち抜き、そして仕上げをした後に、ホログラフ箔１５を適用する前に、赤外線反射特性をインラインで確認する（ステップ１８５）。
【００６２】
典型的なホログラフ箔の適用に関しては、ホログラフ箔１５をカード５に任意の適当な方法で接着させる（ステップ１９０）。例示的な実施形態では、丸められたコーナと接触表面を横切る０．０００７”の頂上部を持つ約１．２５”×１．２５”の実質的に角鋼のダイが、大きな１枚のホログラフ箔１５から個々の箔１５を打ち抜く。ダイは、ダイが１枚のホイル１５を通して送られるほどの加熱打ち抜き機械の一部であり、特別の画像の周りで箔１５を切断し、そして直ちにその箔１５を、カードが積層された後のカード５の前面１０に熱で付ける。ダイの温度は、約３００Ｆ±１０Ｆ（約１４９±５℃）の範囲である。休止時間は約１／２秒、そして適用速度は個々の加熱打ち抜きアプリケータに基づいて設定される。しかしながら、前述の温度および休止時間は、１分当たり１００枚のカードという速度に一致する。ＳｔｅｐｈｅｎＰ．ＭｃＧｒｅｗによる米国特許第４，２０６，９６５号、第４，４２１，３８０号、第４，５８９，６８６号および第４，７１７，２２１号は、ホログラフ画像の加熱打ち抜きについてより詳細に説明しており、参照により本明細書に組み込まれている。
【００６３】
ホログラフ箔１５に関しては、その箔１５はどの色でもあり得、どのホログラムを含むこともでき、カード５のどの位置に付けることもでき、しかもどんなサイズ、形および厚さにカットすることもできる。例示的な実施形態では、ホログラフ１５のシートは、底側の上には灰色の接着剤を、そしてそれぞれ約１．２５”×１．２５”の多数のホログラフ画像を含んでいる頂上部側には青い鏡のような三次元のホログラフ表面を含んでいることが好ましい。
【００６４】
例示的なホログラムは、３６０度の見やすさを含み、白色光の下で色の虹を回折させる。全色のホログラムは、例えば、ＡｍｅｒｉｃａｎＢａｎｋｎｏｔｅ Ｈｏｌｏｇｒａｐｈｉｃｓによって作り出される。
【００６５】
個々の箔１５の角は丸くして、むしろ箔１５がカード５の表面から向こうへ鳴り響くという可能性を最小にするのが好ましい。さらに、カードに付けられる場合、灰色の接着剤側がカード５の表面に付けられている間、青いホログラフ表面がカード５から離れて向いている。
【００６６】
ホログラフ箔１５の頂部表面を、反射ホログラフィックス、透過ホログラフィックス、化学洗浄、ミラーコンパウンドの組み込みおよび／またはその任意の組合せのような適当な方法によって作り出すことができる。ホログラフ箔１５を、例えば、１４４８Ｃｏｕｎｔｙ Ｌｉｎｅ Ｒｏａｄ、Ｈｕｎｔｉｎｇｄｏｎ Ｖａｌｌｅｙ、ペンシルバニア州、１９００６にあるＡｍｅｒｉｃａｎＢａｎｋｎｏｔｅ Ｈｏｌｏｇｒａｐｈｉｃｓ社によって製作することができる。
【００６７】
例示的なホログラフ箔は様々な層を含んでいる。当分野の技術者なら、同様のホログラフ効果を与えるこれらの層のどんな配列、組合せおよび／または構成であっても、依然として、本発明の範囲に入ることを理解するだろう。例示的な実施形態では、ホログラフ移動箔構造は、次の層、すなわち、基準寸法が９０のポリエステルキャリア、解放被膜、浮き彫り可能な樹脂、真空蒸着したアルミニウム、タイ被膜およびサイズ被膜が含まれる。移動プロセスの間に、浮き彫り可能な樹脂、真空蒸着したアルミニウム、タイ被膜およびサイズ被膜の各層を基板の上に付着させる。
【００６８】
例示的な実施形態では、ホログラフ箔１５のシートは、陽性の写真乳剤の上に、４５７．９ｎｍで２０ワットのアルゴンレ−ザによる、集束光の２つ以上の干渉光線、つまり、物体光および参照光によって適切に作り出される透過ホログラムである（ｓｈｉｐｌｙフォトレジストを使って引き伸ばした被膜板）。その装置は、その干渉光線によって生成する干渉縞を、例えば、３０３Ａ現像液を使って記録する。物体光は、なるべくなら三次元の鏡である記録されるべき対象物から反射されるまたはその対象物を透過する可干渉性の光線である。参照光は、球面波正面１０を持つ可干渉性の準視するビーム光であるのが好ましい。
【００６９】
ホログラフ箔１５を取引カード５の上に組み込むと、普通の白色光で、すなわちホログラムに深さという錯覚があるかどうかを観察することによっておよび色を変えることによって、取引カード５の確実性を決めるという一層信頼することができる方法を提供される。したがって、ホログラムが普通の白色光で見られるようにするために、ホログラムが取引カード５の上に記録される時、記録されるべき画像は基板の表面の近くに置かれる。その上、ホログラムが、ホログラフ箔１５のような金属化したキャリアの上に浮き彫りにされる。または、代わりに、ホログラムは透明なプラスチック材料の上に直接流延される場合がある。透明なプラスチック材の上に形成される場合、ホログラムは、金属またはインクのように、浮き彫りにされたホログラムの上に可視物質が沈積することによって見えるようにされる。クレジットカード５の上にあるホログラムの製造、またはホログラフ箔１５の製造に関するより多くの情報は、例えば、１９８７年８月４日にニューヨークのＵｎｉｔｅｄＳｔａｔｅｓ Ｂａｎｋｎｏｔｅ Ｃｏｍｐａｎｙに発行された米国特許第４，６８４，７９５号、またはｗｗｗ．ａｂｎｈ．ｃｏｍにあるｔｈｅＡｍｅｒｉｃａｎ Ｂａｎｋｎｏｔｅ Ｈｏｌｏｇｒａｐｈｉｃｓ社のウェブサイトから見つけることができる。その両方とも参照として本明細書に組み込まれている。
【００７０】
例示的な実施形態では、ビニルクレジットカードの上にホログラフ箔を付けることは、金属化されたクレジットカードを使うことによって、達成される。その箔は、１．０ミル（９２基準寸法）のポリエステルキャリアの上の寸法に合っていない、金属化された、浮き彫り可能な、耐摩耗性および耐化学薬品性の加熱スタンプ箔である。典型的な材料の全ては、原材料供給者のカラーコード＃５６３（青）で着色されている。その箔は、アルミニウムで真空金属化されており、そして約１．６０〜２．００の光学濃度範囲を有する。その最適の箔には、目に見える欠陥や粒子状物体がない。その箔は、４５度の角度でキャリアの除去において華氏３００度（１４９℃）、８０ｐｓｉ（５．６ｋｇ／ｃｍ2）１．０秒の休止時間、０．１秒の遅延というダイ面を有する解縛試験装置に基づいて約０〜７ｇの解放特性を含んでいる。典型的な塩基性材料が、約１００ポンド（約７ｋｇ／ｃｍ2）の空気圧および約華氏２００〜３５０度（約９３〜１７７℃）の範囲のダイ温度で、長さインチ当たり約１６００ポンドの範囲の硬いニッケルダイを使って浮き彫りすることによって、ホログラフ画像表面の永続する高い忠実性（１００％の浮き彫りするダイに基づいて、少なくとも７０％の回折効率を有する）印象を受け取ることが可能である。その塩基性材料の浮き彫り可能性を検査する時、その検査には、浮き彫り可能な被膜が最適な第２画像を生成することができることを保証する主要画像および第２画像が含まれている。
【００７１】
ホログラフ箔の機械的および化学的耐久性に関しては、その箔は摩耗に耐える。その結果、ビニルクレジットカードの上にサイズ化および刻印をした後に、移されたホログラムは、打開のきざしの前にＣＳ−１０車輪および約５００ｇの負荷を使うＴａｂｅｒＡｂｒａｄｅｒで約１００サイクルに耐える。その箔は、同じ条件の下にＴａｂｅｒＡｂｒａｄｅｒで、何らの目に見える印、かき傷または曇りもなく約６サイクル耐えるほど、かじりに耐える。ホログラフ箔は、直流型５００００符号器または同等の装置に浮き彫りにされた時、ホログラム区域のビニルを割るといういかなる実質的な徴候にも耐える。その上、ポリエステルキャリアの上に浮き彫りにされ、寸法に合っていない箔は、基礎被膜に亀裂を生じることなしに１５％引き伸ばされることが可能である。その上、典型的なホログラムを持つ典型的なビニルカードは、１１０℃のオーブン中で１５分間耐え、その結果その試験の後の画像は明瞭である。さらに、典型的なホログラムは、０℃で８時間および６０℃で１６時間の５サイクルの後に目に見える何の影響を示さない。
【００７２】
ビニルカード上の典型的なホログラムは、可塑剤、アルカリ、酸および溶剤にも耐える。
特に、ホログラムを持つカードは、カードが激しく膨張する点まで、暖かい液状可塑剤（一般的にはジオクチルフタレート）の浸漬に耐える。カード上の画像は、６０℃で５日間にわたって可塑化ビニルと接触しても実質的に影響を受けない。アルカリに関しては、カード上のホログラムは、室温で１０％の水酸化アンモニウムの中におおよそ１時間浸漬しても、劣化することなく耐える。その上、人工的なアルカリ性の汗（１０％の塩化ナトリウム、１％のリン酸ナトリウム、４％の炭酸アンモニウム、およびｐＨ８．０）に室温で５０時間浸漬した後、ホログラムは実質的な劣化を示さない。酸に関しては、カード上の典型的なホログラムは、１０％の酢酸に室温で約１時間の浸漬に、実質的に劣化しないで十分に耐える。その上、例示的なホログラムは、人工的な酸っぱい汗（ａｃｅｔｉｃｐｅｒｓｐｉｒａｔｉｏｎ）（１０％の塩化ナトリウム、１％のリン酸ナトリウム、１％の乳酸、ｐＨ３．５）に室温で５０時間の浸漬に、実質的に劣化することなく耐える。
【００７３】
溶剤に関しては、カード上の典型的なホログラムは下記に十分耐える。すなわち、エチレングリコール（１００％および５０％水溶液）には室温で４時間後に実質的に何の影響も受けず、エチルアルコール（１００％および５０％水溶液）には室温で４時間後に実質的に何の影響も受けず、メチルエチルケトンは室温で１分後に実質的に何の影響も与えず、トルエンはカードが激しく膨張するまで（室温で３０分）は実質的な影響を持たず、水は６０℃で１６時間後に何の実質的な影響を有さず、そして濃縮した洗濯用洗剤は室温で２０時間後に何の実質的な影響を持たない。
【００７４】
さらに、ビニルカード上の典型的なホログラムは、市販の洗濯機および乾燥機で洗濯し乾燥した後、耐久プレス加工設定のズボンのポケットの内部に実質的な影響は何も示さない。
【００７５】
クレジットカードの基板は、ホログラムまたはその被膜の当面の組成物を実質的に破らないホログラムの加熱打抜き加工を適切に受け入れることが可能なビニル基材、または他の類似の種類の材料から成っている。ビニルカードにホログラムを付着させる時、その被膜は一貫したかぶりを示し、そして色、粘性および汚染がないことにおいて均一である。４５度の角度で取り除かれるホログラムの上にスコッチ６１０型を塗布しても、その基板からかなりの量の箔が取り除かれるという結果にならないほど、そのカードへのホログラムの接着も同様に十分強力である。
【００７６】
画像の輝きに関して、表示ブロックの上に、回折の読み取りが、最低約２マイクロワットで得られる。さらに、画像の品質に関しては、その画像には、大きな染み、擦過傷、しわ、斑点、曇り、および／または画像を実質的に歪める他の欠点のような欠陥が実質的にない。
【００７７】
典型的な最終生成物は、１巻き当たり、１−５３／６４”±１／６４”の幅および１０，０００画像の長さで細長く切られる。その表示ブロックは、その細長く切った材料の端からわずか５／６４”の位置にある。完成した巻き物は全て、金属側が完成したリールに許される最大３つのスプライスを持つ３．０”の内径のコアに面した状態で、巻かれており、その表示ブロックは０．１２５”×０．１２５”平方である。
【００７８】
個々のカード５を打抜いてホログラフ箔を付けた後、集積回路チップ２０を、接着、加熱、テープ、溝などのような適当な方法でカード５に付ける（ステップ１９５）。より詳細には、カード５の前面１０の小さな部分を、例えば、フライス削りプロセスを使って機械仕上げする。そのフライス削りステップは、前面１０の表面から約０．０２ミルのプラスチックを取り除くので、削られた穴はプラスチックの２つのコア層に食い込むが、プラスチックの最後の外側のラミネート層を通過せず、それによって、５２３５ＨＳＴポケットを形成する。集積回路チップ２０は、標準の金メッキよりもむしろ銀でメッキされた５２３５パラジウムである。集積回路チップ２０を、「ポッティング」として知られているプロセスを使ってカードに付ける。不導性の接着剤のような適当な接着剤を、機械で仕上げた穴の中に置き、集積回路チップ２０を、その頂部表面がカード５の前面１０の表面と実質的に同じ高さになるように、その接着剤の上に置く。その集積回路チップ２０に適当な圧力と熱をかけて、集積回路チップ２０をカード５に確実に貼りつける。集積回路チップ２０は、カード５のどこにでも置かれる好適な集積回路である。例示的な実施形態では、集積回路チップ２０の構造、設計、機能および配置は、集積回路チップ２０およびスマートカード５についてのＩＳＯ規格に適応する。集積回路チップ２０は、例えば、ドイツのジーメンスから得ることもできる。
【００７９】
ホログラフ箔１５および集積回路チップ２０をカード５に付けた後に、口座番号３５および「有効」期日３２（図示していない）のようなある種の情報を、知られている浮き彫り方法により、カード５の中に浮き彫りするのが好ましい（ステップ２００）。その浮き彫りは、例えば、ＯｂｅｒｔｈｕｒＣａｒｄ Ｓｙｓｔｅｍｓによって完成させることができる。任意の情報をカード５のどこにでも浮き彫りにすることができるが、特に例示的な実施形態では、口座番号３５は、ホログラフ箔１５を通して浮き彫りされ、不正使用のためにホログラフ箔１５が偽造のカード５まで移される可能性を減らす。さらに、従来技術のカード５には、有効期間の初めと終わりが含まれているが、本カード５は「有効」期日３２、つまり、そのカードが満了する期日だけを含んでいる。
【００８０】
上記はカード５の製造についての例示的な実施形態を記述しているが、当分野の技術者なら、テキスト３０、３２、３４、ロゴ５０、浮き彫りされた数３５、磁気ストライプ４２、署名欄４５、ホログラフ箔１５、集積回路チップ２０および不透明な階調度２５（図１および２参照）を基板の上に組み込むための適当な方法はどれも本発明の範囲に入ることを理解するだろう。特に、ホログラフ箔１５、集積回路チップ２０、ロゴ５０、磁気ストライプ４０、署名欄４５、または他のどんな化合物も、カード５のどの部分にでも、例えば、加熱、圧力、接着剤、溝彫りおよび／またはその任意の組合せのような適当な方法で貼り付けることができる。
【００８１】
例示的な実施形態を参照して、本発明を上に記述してきた。しかしながら、この開示を読んできている当分野の技術者なら、本発明の範囲から外れることなく、例示的な実施形態に変更および修正がなされる場合があることを認めるだろう。例えば、発明の様々なステップを、本発明の効果を変えることなく、除くこともできる。さらに、日本の大日本印刷社によって開発された染料の昇華再移送技術および／または二重移送技術のような、他の種類のカード製造方法、符号化方法および印刷方法を使用することもできる。これらのおよび他の変更または修正は、以下の請求項に表現されているように、本発明の範囲内に含まれること意味している。
【図面の簡単な説明】
【００８２】
【図１】本発明の例示的な実施形態による典型的な取引カードの正面図である。
【図２】本発明の例示的な実施形態による典型的な取引カードの背面図である。
【図３】本発明の例示的な実施形態によるカード製造プロセスの流れ図である。
【図４】本発明の例示的な実施形態による赤外線フィルムの反射および透過についてのエネルギー対波長のグラフである。
【図５】本発明の例示的な実施形態による８２０〜９２０ｎｍまたは９００〜１０００ｎｍの範囲の波長を持っている現金自動預入払出機の代表的な赤外線ＬＥＤ（赤外線を放射しているダイオード）源のグラフである。
【図６】本発明の例示的な実施形態による約４００ｎｍ〜１０００ｎｍの範囲の波長を持っている代表的なフォトトランジスタのスペクトル感度曲線のグラフである。
【図７Ａ】図７は、図７Ａ〜図７Ｆでなり、本発明の例示的な実施形態によるカード層の様々な実施形態を示す。
【図７Ｂ】図７は、図７Ａ〜図７Ｆでなり、本発明の例示的な実施形態によるカード層の様々な実施形態を示す。
【図７Ｃ】図７は、図７Ａ〜図７Ｆでなり、本発明の例示的な実施形態によるカード層の様々な実施形態を示す。
【図７Ｄ】図７は、図７Ａ〜図７Ｆでなり、本発明の例示的な実施形態によるカード層の様々な実施形態を示す。
【図７Ｅ】図７は、図７Ａ〜図７Ｆでなり、本発明の例示的な実施形態によるカード層の様々な実施形態を示す。
【図７Ｆ】図７は、図７Ａ〜図７Ｆでなり、本発明の例示的な実施形態によるカード層の様々な実施形態を示す。
【図８】本発明の例示的な実施形態による現金自動預入払出機の中の典型的なセンサ機構の概略図である。
【図９】本発明の例示的な実施形態による赤外線フィルムを監視するために、真空蒸発インラインロール塗布操作用の様々な光学部品を持つ典型的な反射と透過モニタである。
【図１０】本発明の例示的な実施形態によるＰＥＴフィルムの化学蒸着のための典型的なシステムを示す図である。
【図１１Ａ】本発明の例示的な実施形態によるカード構造としての層の例示的な実施形態を示す図である。
【図１１Ｂ】本発明の例示的な実施形態によるカード構造としての層の例示的な実施形態を示す図である。
【図１２Ａ】図１２は、図１２Ａ及び図１２Ｂでなり、図１２Ａは、本発明の例示的な実施形態による様々なフィルム接着についての強度（ポンド／インチ）対フィルム接着のグラフ上の典型的なフィルム接着強度を示す図であり、図１２Ｂは、本発明の例示的な実施形態による様々なフィルム界面についての強度（ポンド／インチ）対フィルム界面のグラフ上のフィルム界面での典型的な接着強度を示す図である。
【図１２Ｂ】図１２は、図１２Ａ及び図１２Ｂでなり、図１２Ａは、本発明の例示的な実施形態による様々なフィルム接着についての強度（ポンド／インチ）対フィルム接着のグラフ上の典型的なフィルム接着強度を示す図であり、図１２Ｂは、本発明の例示的な実施形態による様々なフィルム界面についての強度（ポンド／インチ）対フィルム界面のグラフ上のフィルム界面での典型的な接着強度を示す図である。
【図１３】本発明の例示的な実施形態による緑色を示す典型的な赤外線インク成分を示す図である。
【図１４】本発明の例示的な実施形態によるこれらの典型的なグリーンカードに関連した測定結果を示す図である。
【図１５】本発明の例示的な実施形態による典型的なグリーンカード用の典型的な現金自動預入払出機の試験結果を示す図である。
【図１６】典型的なグリーンカードの透過密度の実施例を、本発明の例示的な実施形態によるパーセント透過対波長のグラフに示す図である。
【図１７Ａ】図１７は、図１７Ａ〜図１７Ｉでなり、様々なカードの実施形態についての典型的な試験結果の、本発明の例示的な実施形態によるパーセント透過対波長（ｎｍ）のグラフである。
【図１７Ｂ】図１７は、図１７Ａ〜図１７Ｉでなり、様々なカードの実施形態についての典型的な試験結果の、本発明の例示的な実施形態によるパーセント透過対波長（ｎｍ）のグラフである。
【図１７Ｃ】図１７は、図１７Ａ〜図１７Ｉでなり、様々なカードの実施形態についての典型的な試験結果の、本発明の例示的な実施形態によるパーセント透過対波長（ｎｍ）のグラフである。
【図１７Ｄ】図１７は、図１７Ａ〜図１７Ｉでなり、様々なカードの実施形態についての典型的な試験結果の、本発明の例示的な実施形態によるパーセント透過対波長（ｎｍ）のグラフである。
【図１７Ｅ】図１７は、図１７Ａ〜図１７Ｉでなり、様々なカードの実施形態についての典型的な試験結果の、本発明の例示的な実施形態によるパーセント透過対波長（ｎｍ）のグラフである。
【図１７Ｆ】図１７は、図１７Ａ〜図１７Ｉでなり、様々なカードの実施形態についての典型的な試験結果の、本発明の例示的な実施形態によるパーセント透過対波長（ｎｍ）のグラフである。
【図１７Ｇ】図１７は、図１７Ａ〜図１７Ｉでなり、様々なカードの実施形態についての典型的な試験結果の、本発明の例示的な実施形態によるパーセント透過対波長（ｎｍ）のグラフである。
【図１７Ｈ】図１７は、図１７Ａ〜図１７Ｉでなり、様々なカードの実施形態についての典型的な試験結果の、本発明の例示的な実施形態によるパーセント透過対波長（ｎｍ）のグラフである。
【図１７Ｉ】図１７は、図１７Ａ〜図１７Ｉでなり、様々なカードの実施形態についての典型的な試験結果の、本発明の例示的な実施形態によるパーセント透過対波長（ｎｍ）のグラフである。
【図１】
2009076057.tif 000003
【図２】
2009076057.tif 000004
【図３】
2009076057.tif 000005
【図４】
2009076057.tif 000006
【図５】
2009076057.tif 000007
【図６】
2009076057.tif 000008
【図７Ａ】
2009076057.tif 000009
【図７Ｂ】
2009076057.tif 000010
【図７Ｃ】
2009076057.tif 000011
【図７Ｄ】
2009076057.tif 000012
【図７Ｅ】
2009076057.tif 000013
【図７Ｆ】
2009076057.tif 000014
【図８】
2009076057.tif 000015
【図９】
2009076057.tif 000016
【図１０】
2009076057.tif 000017
【図１１Ａ】
2009076057.tif 000018
【図１１Ｂ】
2009076057.tif 000019
【図１２Ａ】
2009076057.tif 000020
【図１２Ｂ】
2009076057.tif 000021
【図１３】
2009076057.tif 000022
【図１４】
2009076057.tif 000023
【図１５】
2009076057.tif 000024
【図１６】
2009076057.tif 000025
【図１７Ａ】
2009076057.tif 000026
【図１７Ｂ】
2009076057.tif 000027
【図１７Ｃ】
2009076057.tif 000028
【図１７Ｄ】
2009076057.tif 000029
【図１７Ｅ】
2009076057.tif 000030
【図１７Ｆ】
2009076057.tif 000031
【図１７Ｇ】
2009076057.tif 000032
【図１７Ｈ】
2009076057.tif 000033
【図１７Ｉ】
2009076057.tif 000034
【外国語明細書】
2009076057000001.pdf